(57)【特許請求の範囲】
【請求項１】
溶媒に対する粉体の親和性を測定する方法において、
水、および、水との相溶性を有する単一種類の有機溶媒とを異なる割合で混合して、下記（数式１）にて求められる溶解度パラメータ（ＳＰsol値）が大きな値から小さな値まで連続して減少するｍ個の混合溶媒を調製する工程と、
上記粉体を個々の容器に略同一量それぞれ収容して、ｍ個の測定用粉体収容容器を調製する工程と、
調製された個々の測定用粉体収容容器に対し、ＳＰsol値の大きい混合溶媒から順にそれぞれ注入していき、個々の測定用粉体収容容器内に収容されている粉体が、注入されたｎ番目（但し、ｎ＜ｍ）に大きなＳＰsol値を有するｎ番目の混合溶媒に沈降している状態から、当該ｎ番目の混合溶媒より小さなＳＰsol値を有する（ｎ＋１）番目の混合溶媒に浮遊する状態に転じたときの、当該測定用粉体収容容器内における（ｎ＋１）番目の混合溶媒のＳＰsol値を粉体の溶解度パラメータ（ＳＰpowder値）として決定する工程、
の各工程を有し、決定された溶解度パラメータ（ＳＰpowder値）を粉体における溶媒親和性の指標とすることを特徴とする粉体の溶媒親和性測定方法。
混合溶媒の溶解度パラメータ（ＳＰsol値）＝
［水の割合（体積％）×水のＳＰsol値
＋有機溶媒の割合（体積％）×有機溶媒のＳＰsol値］／１００    （数式１）
【請求項２】
溶媒に対する粉体の親和性を測定する方法において、
水、および、水との相溶性を有する単一種類の有機溶媒とを異なる割合で混合して、上記（数式１）にて求められる溶解度パラメータ（ＳＰsol値）が小さな値から大きな値まで連続して増加するｍ個の混合溶媒を調製する工程と、
上記粉体を個々の容器に略同一量それぞれ収容して、ｍ個の測定用粉体収容容器を調製する工程と、
調製された個々の測定用粉体収容容器に対し、ＳＰsol値の小さい混合溶媒から順にそれぞれ注入していき、個々の測定用粉体収容容器内に収容されている粉体が、注入されたｎ番目（但し、ｎ＜ｍ）に小さなＳＰsol値を有するｎ番目の混合溶媒に浮遊している状態から、当該ｎ番目の混合溶媒より大きなＳＰsol値を有する（ｎ＋１）番目の混合溶媒に沈降する状態に転じたときの、当該測定用粉体収容容器内における（ｎ＋１）番目の混合溶媒のＳＰsol値を粉体の溶解度パラメータ（ＳＰpowder値）として決定する工程、
の各工程を有し、決定された溶解度パラメータ（ＳＰpowder値）を粉体における溶媒親和性の指標とすることを特徴とする粉体の溶媒親和性測定方法。
【請求項３】
溶媒に対する粉体の親和性を測定する方法において、
水、および、水との相溶性を有する単一種類の有機溶媒とを異なる割合で混合して、上記（数式１）にて求められる溶解度パラメータ（ＳＰsol値）が大きな値から小さな値まで連続して減少するｍ個の混合溶媒を調製する工程と、
ＳＰsol値が大きな値から小さな値まで連続して減少する混合溶媒を個々の容器に略同一量それぞれ収容して、ｍ個の測定用混合溶媒収容容器を調製する工程と、
調製された個々の測定用混合溶媒収容容器に対し、ＳＰsol値の大きい混合溶媒が収容された測定用混合溶媒収容容器から順に略同一量の粉体を投入し、投入された上記粉体が、ｎ番目（但し、ｎ＜ｍ）に大きなＳＰsol値を有するｎ番目の混合溶媒に沈降している状態から、当該ｎ番目の混合溶媒より小さなＳＰsol値を有する（ｎ＋１）番目の混合溶媒に浮遊する状態に転じたときの、当該測定用混合溶媒収容容器内における（ｎ＋１）番目の混合溶媒のＳＰsol値を粉体の溶解度パラメータ（ＳＰpowder値）として決定する工程、
の各工程を有し、決定された溶解度パラメータ（ＳＰpowder値）を粉体における溶媒親和性の指標とすることを特徴とする粉体の溶媒親和性測定方法。
【請求項４】
溶媒に対する粉体の親和性を測定する方法において、
水、および、水との相溶性を有する単一種類の有機溶媒とを異なる割合で混合して、上記（数式１）にて求められる溶解度パラメータ（ＳＰsol値）が小さな値から大きな値まで連続して増加するｍ個の混合溶媒を調製する工程と、
ＳＰsol値が小さな値から大きな値まで連続して増加する混合溶媒を個々の容器に略同一量それぞれ収容して、ｍ個の測定用混合溶媒収容容器を調製する工程と、
調製された個々の測定用混合溶媒収容容器に対し、ＳＰsol値の小さい混合溶媒が収容された測定用混合溶媒収容容器から順に略同一量の粉体を投入し、投入された上記粉体が、ｎ番目（但し、ｎ＜ｍ）に小さなＳＰsol値を有するｎ番目の混合溶媒に浮遊している状態から、当該ｎ番目の混合溶媒より大きなＳＰsol値を有する（ｎ＋１）番目の混合溶媒に沈降する状態に転じたときの、当該測定用混合溶媒収容容器内における（ｎ＋１）番目の混合溶媒のＳＰsol値を粉体の溶解度パラメータ（ＳＰpowder値）として決定する工程、
の各工程を有し、決定された溶解度パラメータ（ＳＰpowder値）を粉体における溶媒親和性の指標とすることを特徴とする粉体の溶媒親和性測定方法。
【請求項５】
水との相溶性を有する単一種類の上記有機溶媒がアセトンで、かつ、上記粉体が表面処理を施した銀粉、銅粉またはニッケル粉から選択される金属粉であることを特徴とする請求項１〜４のいずれかに記載の粉体の溶媒親和性測定方法。
【発明の詳細な説明】
【技術分野】
【０００１】
本発明は、溶解度パラメータ（ＳＰ値）を用いて粉体の溶媒親和性を簡易に測定する方法に関する。
【背景技術】
【０００２】
粉体は様々な分野において出発原料となり、近年では粉体に対して多くの特性を持たせることが要求されている。例えば、粉体を均一に塗布するには、水系および有機系溶媒に粉体を分散させてスプレーしたり、塗工したりする方法が有効である。その際、重要なのは、粉体が溶媒に均一に分散しかつ分散状態ができるだけ長く保たれることである。
【０００３】
この特性は、使用する溶媒と粉体の親和性に左右されることが多く、溶媒との親和性を評価するために、様々な分析方法が試みられている。
【０００４】
最も一般的な方法として、粉体に対する溶媒の接触角を測定する方法が知られている。すなわち、この方法は、粉体を圧縮成形し、得られた成形体に対して溶媒（主に水）の小滴を滴下し、成形体に滴下された液滴を側方から顕微鏡で観察して液滴の接触角を測定するものである。そして、滴下された溶媒に対し粉体の親和性が小さいほど上記接触角は大きく、粉体の親和性が大きいほど接触角は小さくなる。
【０００５】
接触角を測定するこの方法は、手軽に実施できる利点を有するが、粉体の成形体を作る必要があることや、成形体の表面状態により測定値が変動するといった問題がある。
【０００６】
また、粉体の充填層を作り、この充填層を毛細管の集まりと看做し、充填層に対する溶媒の浸透から接触角を求める方法も知られている。しかし、充填層について太さが一様な毛細管の集まりと考えたときに、毛細管の半径をどのような数値に仮定するかについて課題が存在した。
【０００７】
接触角を測定する上述の方法とは別に、水に疎水性の粉体（トナー）を浮遊させ、これにメタノールを滴下させながら光の透過率を測定し、水とメタノールからなる混合溶媒にトナーが濡れて、沈降・溶媒中に分散させ、光の透過率が５０％となったときのメタノール濃度を溶媒への親和性の指標とする方法も提案されている（特許文献１参照）。
【先行技術文献】
【特許文献】
【０００８】
【特許文献１】特開２００８−２９９０８６号公報（請求項２１、段落００２６−段落００２８）
【発明の概要】
【発明が解決しようとする課題】
【０００９】
しかし、特許文献１で提案されている上述の方法は、透過率を評価するための高額な光学装置が必要となり、かつ、パソコン等の精密機器を扱う必要があるため、製造現場のような粉体等が漂う場所では不向きな問題があった。
【００１０】
このため、製造現場のような場所において、粉体の溶媒親和性評価を簡便に行なえる方法を確立することが望まれていた。
【００１１】
本発明はこのような問題に着目してなされたもので、その課題とするところは、溶媒に対する粉体の親和性評価について簡便に行なえる方法を提供することにある。
【課題を解決するための手段】
【００１２】
すなわち、請求項１に係る発明は、
溶媒に対する粉体の親和性を測定する方法において、
水、および、水との相溶性を有する単一種類の有機溶媒とを異なる割合で混合して、下記（数式１）にて求められる溶解度パラメータ（ＳＰsol値）が大きな値から小さな値まで連続して減少するｍ個の混合溶媒を調製する工程と、
上記粉体を個々の容器に略同一量それぞれ収容して、ｍ個の測定用粉体収容容器を調製する工程と、
調製された個々の測定用粉体収容容器に対し、ＳＰsol値の大きい混合溶媒から順にそれぞれ注入していき、個々の測定用粉体収容容器内に収容されている粉体が、注入されたｎ番目（但し、ｎ＜ｍ）に大きなＳＰsol値を有するｎ番目の混合溶媒に沈降している状態から、当該ｎ番目の混合溶媒より小さなＳＰsol値を有する（ｎ＋１）番目の混合溶媒に浮遊する状態に転じたときの、当該測定用粉体収容容器内における（ｎ＋１）番目の混合溶媒のＳＰsol値を粉体の溶解度パラメータ（ＳＰpowder値）として決定する工程、
の各工程を有し、決定された溶解度パラメータ（ＳＰpowder値）を粉体における溶媒親和性の指標とすることを特徴とし、
混合溶媒の溶解度パラメータ（ＳＰsol値）＝
［水の割合（体積％）×水のＳＰsol値
＋有機溶媒の割合（体積％）×有機溶媒のＳＰsol値］／１００    （数式１）
請求項２に係る発明は、
溶媒に対する粉体の親和性を測定する方法において、
水、および、水との相溶性を有する単一種類の有機溶媒とを異なる割合で混合して、上記（数式１）にて求められる溶解度パラメータ（ＳＰsol値）が小さな値から大きな値まで連続して増加するｍ個の混合溶媒を調製する工程と、
上記粉体を個々の容器に略同一量それぞれ収容して、ｍ個の測定用粉体収容容器を調製する工程と、
調製された個々の測定用粉体収容容器に対し、ＳＰsol値の小さい混合溶媒から順にそれぞれ注入していき、個々の測定用粉体収容容器内に収容されている粉体が、注入されたｎ番目（但し、ｎ＜ｍ）に小さなＳＰsol値を有するｎ番目の混合溶媒に浮遊している状態から、当該ｎ番目の混合溶媒より大きなＳＰsol値を有する（ｎ＋１）番目の混合溶媒に沈降する状態に転じたときの、当該測定用粉体収容容器内における（ｎ＋１）番目の混合溶媒のＳＰsol値を粉体の溶解度パラメータ（ＳＰpowder値）として決定する工程、
の各工程を有し、決定された溶解度パラメータ（ＳＰpowder値）を粉体における溶媒親和性の指標とすることを特徴とする。
【００１３】
次に、請求項３に係る発明は、
溶媒に対する粉体の親和性を測定する方法において、
水、および、水との相溶性を有する単一種類の有機溶媒とを異なる割合で混合して、上記（数式１）にて求められる溶解度パラメータ（ＳＰsol値）が大きな値から小さな値まで連続して減少するｍ個の混合溶媒を調製する工程と、
ＳＰsol値が大きな値から小さな値まで連続して減少する混合溶媒を個々の容器に略同一量それぞれ収容して、ｍ個の測定用混合溶媒収容容器を調製する工程と、
調製された個々の測定用混合溶媒収容容器に対し、ＳＰsol値の大きい混合溶媒が収容された測定用混合溶媒収容容器から順に略同一量の粉体を投入し、投入された上記粉体が、ｎ番目（但し、ｎ＜ｍ）に大きなＳＰsol値を有するｎ番目の混合溶媒に沈降している状態から、当該ｎ番目の混合溶媒より小さなＳＰsol値を有する（ｎ＋１）番目の混合溶媒に浮遊する状態に転じたときの、当該測定用混合溶媒収容容器内における（ｎ＋１）番目の混合溶媒のＳＰsol値を粉体の溶解度パラメータ（ＳＰpowder値）として決定する工程、
の各工程を有し、決定された溶解度パラメータ（ＳＰpowder値）を粉体における溶媒親和性の指標とすることを特徴とし、
請求項４に係る発明は、
溶媒に対する粉体の親和性を測定する方法において、
水、および、水との相溶性を有する単一種類の有機溶媒とを異なる割合で混合して、上記（数式１）にて求められる溶解度パラメータ（ＳＰsol値）が小さな値から大きな値まで連続して増加するｍ個の混合溶媒を調製する工程と、
ＳＰsol値が小さな値から大きな値まで連続して増加する混合溶媒を個々の容器に略同一量それぞれ収容して、ｍ個の測定用混合溶媒収容容器を調製する工程と、
調製された個々の測定用混合溶媒収容容器に対し、ＳＰsol値の小さい混合溶媒が収容された測定用混合溶媒収容容器から順に略同一量の粉体を投入し、投入された上記粉体が、ｎ番目（但し、ｎ＜ｍ）に小さなＳＰsol値を有するｎ番目の混合溶媒に浮遊している状態から、当該ｎ番目の混合溶媒より大きなＳＰsol値を有する（ｎ＋１）番目の混合溶媒に沈降する状態に転じたときの、当該測定用混合溶媒収容容器内における（ｎ＋１）番目の混合溶媒のＳＰsol値を粉体の溶解度パラメータ（ＳＰpowder値）として決定する工程、
の各工程を有し、決定された溶解度パラメータ（ＳＰpowder値）を粉体における溶媒親和性の指標とすることを特徴とする。
【００１４】
また、請求項５に係る発明は、
請求項１〜４のいずれかに記載の発明に係る粉体の溶媒親和性測定方法において、
水との相溶性を有する単一種類の上記有機溶媒がアセトンで、かつ、上記粉体が表面処理を施した銀粉、銅粉またはニッケル粉から選択される金属粉であることを特徴とするものである。
【発明の効果】
【００１５】
請求項１〜２に係る粉体の溶媒親和性測定方法は、
溶解度パラメータ（ＳＰsol値）が連続して減少若しくは増加するｍ個の混合溶媒を調製し、かつ、略同一量の粉体が収容されたｍ個の測定用粉体収容容器に対し、溶解度パラメータ（ＳＰsol値）が相違する混合溶媒を順次注入し、個々の測定用粉体収容容器内に収容されている粉体が、注入されたｎ番目（但し、ｎ＜ｍ）に大きなＳＰsol値を有するｎ番目の混合溶媒に沈降している状態から当該ｎ番目の混合溶媒より小さなＳＰsol値を有する（ｎ＋１）番目の混合溶媒に浮遊する状態に転じたとき、あるいは、個々の測定用粉体収容容器内に収容されている粉体が、注入されたｎ番目（但し、ｎ＜ｍ）に小さなＳＰsol値を有するｎ番目の混合溶媒に浮遊している状態から当該ｎ番目の混合溶媒より大きなＳＰsol値を有する（ｎ＋１）番目の混合溶媒に沈降する状態に転じたときを観察して、当該測定用粉体収容容器内における（ｎ＋１）番目の混合溶媒のＳＰsol値を粉体の溶解度パラメータ（ＳＰpowder値）と決定し、このＳＰpowder値を、粉体における溶媒親和性の指標としている。
【００１６】
また、請求項３〜４に係る粉体の溶媒親和性測定方法も、
溶解度パラメータ（ＳＰsol値）が連続して減少若しくは増加するｍ個の混合溶媒を調製し、かつ、溶解度パラメータ（ＳＰsol値）が相違する略同一量の混合溶媒をそれぞれ収容した測定用混合溶媒収容容器の各々に対し略同一量の粉体を投入し、投入された粉体が、ｎ番目（但し、ｎ＜ｍ）に大きなＳＰsol値を有するｎ番目の混合溶媒に沈降している状態から当該ｎ番目の混合溶媒より小さなＳＰsol値を有する（ｎ＋１）番目の混合溶媒に浮遊する状態に転じたとき、あるいは、ｎ番目（但し、ｎ＜ｍ）に小さなＳＰsol値を有するｎ番目の混合溶媒に浮遊している状態から当該ｎ番目の混合溶媒より大きなＳＰsol値を有する［（ｍ−ｎ）＋１］番目の混合溶媒に沈降する状態に転じたときを観察して、当該測定用混合溶媒収容容器内における（ｎ＋１）番目の混合溶媒のＳＰsol値を粉体の溶解度パラメータ（ＳＰpowder値）と決定し、このＳＰpowder値を、粉体における溶媒親和性の指標としている。
【００１７】
従って、請求項１〜４に係る粉体の溶媒親和性測定方法によれば、
高額な光学装置を必要とせず、パソコン等の精密機器を扱う必要もないことから、製造現場のような粉体等が漂う場所において測定が可能で、かつ、測定用容器内に収容されている粉体の沈降若しくは浮遊状態を観察するといった簡便な操作により粉体の溶媒親和性が測定されるため、測定作業者は熟練者である必要が無く、かつ、製造された粉体の管理にこれ等の測定方法を利用できる効果を有している。
【図面の簡単な説明】
【００１８】
【図１】本発明方法により測定された粉体の溶解度パラメータ（ＳＰpowder値）と従来法により計測された当該粉体の接触角計測値との関係を示すグラフ図。
【発明を実施するための形態】
【００１９】
以下、本発明の実施の形態について詳細に説明する。
【００２０】
まず、本発明方法を実施する際、水、および、水との相溶性を有する単一種類の有機溶媒（例えばアセトン）とを異なる割合で混合して、溶解度パラメータ（ＳＰsol値）が連続して減少若しくは増加する複数の混合溶媒を調製する。
【００２１】
尚、上記混合溶媒の溶解度パラメータ（ＳＰsol値）は、以下の（数式１）により求めることができる。
【００２２】
混合溶媒の溶解度パラメータ（ＳＰsol値）＝
［水の割合（体積％）×水のＳＰsol値
＋有機溶媒の割合（体積％）×有機溶媒のＳＰsol値］／１００    （数式１）
水と混合する有機溶媒は、水との相溶性を有することを条件に任意であるが、水の溶解度パラメータ（ＳＰsol値）と大きく相違する有機溶媒を選択した方が、混合溶媒のＳＰsol値を広い範囲で変化させられるため好ましい。例えば、水のＳＰsol値は２３．４ＭＰａ1/2であり、アセトンのＳＰsol値は１０．０ＭＰａ1/2、エタノールは１２．７ＭＰａ1/2、メタノールは１４．５〜１４．８ＭＰａ1/2であることからアセトンが好ましい。
【００２３】
本発明方法を実施する場合、通常は、アセトンの割合を５〜７０体積％の範囲で５体積％ずつ変化させて調製した複数の混合溶媒を用意する。
【００２４】
また、粉体と混合溶媒との親和性測定に使用する容器（例えば試験管）は十分に乾燥しておき、その中に被検体である粉体を投入し、あるいは混合溶媒を収容する。尚、被検体である粉体を投入する場合、投入量としては０．０２ｇ程度で十分で、スパチュラに少し掬う程度で精密な秤量を必要としない。
【００２５】
そして、被検体である粉体が投入された容器（例えば試験管）内へ混合溶媒を注入して粉体の溶媒親和性測定を行なう場合には、略同一量の粉体がそれぞれ投入された容器を複数調製し、複数の測定用粉体収容容器を用意しておく。
【００２６】
次に、上記粉体（被検体）が投入された複数の測定用粉体収容容器に対し、準備した混合溶媒を加えるが、粉体と混合溶媒の親和性が大きければ、粉体は混合溶媒に濡れ、粉体は沈んだ状態となる。反対に、粉体と溶媒の親和性が小さければ、粉体は混合溶媒に濡れず、粉体は混合溶媒の界面に浮遊する。
【００２７】
ところで、個々の測定用粉体収容容器に対して、上記溶解度パラメータ（ＳＰsol値）が大きい混合溶媒から順にそれぞれ注入する場合、初めは上記ＳＰsol値が大きい混合溶媒に濡れて沈んでいた測定用粉体収容容器内の粉体（被検体）が、混合溶媒のＳＰsol値が順次小さくなるにつれて粉体が混合溶媒に濡れなくなり、あるＳＰsol値の混合溶媒が注入された測定用粉体収容容器のところから粉体が浮遊するようになる。そして、測定用粉体収容容器（試験管）に軽く衝撃を与えても粉体が沈降しなくなったとき、当該測定用粉体収容容器（試験管）内における混合溶媒のＳＰsol値を、粉体（被検体）の溶解度パラメータ（ＳＰpowder値）として決定する。より細かな数値が必要な場合は、更に混合溶媒の混合割合を細かく分けて試験を行い数値化する。
【００２８】
ここで、測定用粉体収容容器（試験管）に軽く衝撃を与えている理由は、粉体間に含まれる気泡などが原因で粉体が浮遊してしまうことがあるからである。しかし、あまりに強く衝撃を与えると自重による粉体の沈降が生じてしまうので注意が必要である。
【００２９】
また、測定用粉体収容容器（試験管）に混合溶媒を注入する操作は慎重に行なう必要がある。測定用粉体収容容器（試験管）に混合溶媒を急激に加えてしまうと、この混合溶媒に対して粉体が親和性を有さず、粉体と混合溶媒が濡れていない状態であっても、粉体が自重で沈降してしまう場合があるからである。最良の方法は、パスツールピペット等で測定用粉体収容容器（試験管）の壁面をつたわせて慎重に溶媒を加えることである。
【００３０】
尚、測定用粉体収容容器に対し、溶解度パラメータ（ＳＰsol値）が大きい混合溶媒から順にそれぞれ注入する場合について説明したが、溶解度パラメータ（ＳＰsol値）が小さい混合溶媒から順にそれぞれ注入する場合も粉体の溶媒親和性を測定することができる。
【００３１】
すなわち、個々の測定用粉体収容容器に対し、溶解度パラメータ（ＳＰsol値）が小さい混合溶媒から順にそれぞれ注入する場合、初めは上記ＳＰsol値が小さい混合溶媒に濡れずに浮遊していた測定用粉体収容容器内の粉体（被検体）が、混合溶媒のＳＰsol値が順次大きくなるにつれて粉体が混合溶媒に濡れ、あるＳＰsol値の混合溶媒が注入された測定用粉体収容容器のところから粉体が沈降するようになる。そして、当該測定用粉体収容容器（試験管）内における混合溶媒のＳＰsol値を、粉体（被検体）の上記溶解度パラメータ（ＳＰpowder値）として決定する。より細かな数値が必要な場合は、更に混合溶媒の混合割合を細かく分けて試験を行い数値化する。
【００３２】
また、被検体である粉体が投入された容器（例えば試験管）へ、混合溶媒を注入して粉体の溶媒親和性を測定する方法について説明したが、溶解度パラメータ（ＳＰsol値）が相違する略同一量の混合溶媒を収容した測定用混合溶媒収容容器の各々に対し、略同一量の粉体を投入する方法を採っても、粉体の溶媒親和性を測定することができる。
【００３３】
例えば、溶解度パラメータ（ＳＰsol値）が連続して減少若しくは増加する複数の混合溶媒を調製し、溶解度パラメータ（ＳＰsol値）が相違する略同一量の混合溶媒をそれぞれ収容した複数の測定用混合溶媒収容容器を用意する。
【００３４】
次に、溶解度パラメータ（ＳＰsol値）の相違する混合溶媒が収容された測定用混合溶媒収容容器に対し、ＳＰsol値の大きい混合溶媒が収容された測定用混合溶媒収容容器から順に、あるいは、ＳＰsol値の小さい混合溶媒が収容された測定用混合溶媒収容容器から順に略同一量の粉体を投入した場合、粉体と混合溶媒の親和性が大きければ、粉体は混合溶媒に濡れ粉体は沈んだ状態となる。反対に、粉体と溶媒の親和性が小さければ、粉体は混合溶媒に濡れず粉体は混合溶媒の界面に浮遊する。
【００３５】
従って、投入された粉体が、個々の測定用混合溶媒収容容器内の混合溶媒に沈降している状態から浮遊する状態に転じたとき、あるいは、個々の測定用混合溶媒収容容器内の混合溶媒に浮遊している状態から沈降する状態に転じたときを観察することで粉体の溶媒親和性を測定することができる。
【００３６】
上述したように、粉体の溶解度パラメータ（ＳＰpowder値）と混合溶媒の溶解度パラメータ（ＳＰsol値）との関係は、ＳＰpowder値≧ＳＰsol値であれば粉体は浮遊し、ＳＰpowder値＜ＳＰsol値であれば沈降する状態を観察することができるので、粉体と溶媒との親和性の指標として使用することができる。
【００３７】
以下、本発明の実施例について具体的に説明する。
【実施例１】
【００３８】
溶媒との親和性を持たせるために表面処理が施された１４種類の銀粉を被検体とした。
【００３９】
尚、１４種類の銀粉は、表面処理剤（界面活性剤）の量や種類が異なるものであり、この実施例においてはステアリン酸、オレイン酸、パルミチン酸、ラウリン酸といった脂肪酸、またはこれらの混合物からなる表面処理剤を適用している。
【００４０】
また、アセトンの割合を５〜７０体積％の範囲で５体積％ずつ変化させて調製した複数の混合溶媒（水とアセトン）を用意した。
【００４１】
そして、１４種類の銀粉の各々について、それぞれ０．０２ｇずつ試験管にとり、水とアセトンの混合溶媒をその溶解度パラメータ（ＳＰsol値）が大きい順に用いて、それぞれの銀粉のＳＰpowder値を求めた。
【００４２】
この結果を図１のグラフ図に示す。
【００４３】
他方、ＳＰpowder値が求められた上記１４種類の銀粉について、水が５０体積％、メタノールが５０体積％の混合溶媒を用い、従来法に従って接触角測定装置（協和界面科学株式会社製、ＤＭ３００自動接触角計）により接触角を計測した。
【００４４】
この結果も図１のグラフ図に示す。
【００４５】
図１のグラフ図から、従来法で計測した接触角と上記ＳＰpowder値は良い相関を示しており、粉体の成形体を作らなくても溶媒との親和性を評価できることが確認できる。
【実施例２】
【００４６】
溶媒との親和性を持たせるために表面処理が施された５種類の銅粉を被検体とした。
【００４７】
尚、５種類の銅粉は、表面処理剤の量や種類が異なるものであり、この実施例においてはステアリン酸、オレイン酸、パルミチン酸、ラウリン酸といった脂肪酸、またはこれらの混合物からなる表面処理剤を適用している。
【００４８】
また、アセトンの割合を５〜７０体積％の範囲で５体積％ずつ変化させて調製した複数の混合溶媒（水とアセトン）を用意した。
【００４９】
そして、５種類の銅粉の各々について、それぞれ０．０２ｇずつ試験管にとり、水とアセトンの混合溶媒をその溶解度パラメータ（ＳＰsol値）が大きい順に用いて、それぞれの銀粉のＳＰpowder値を求めた。
【００５０】
他方、ＳＰpowder値が求められた上記５種類の銅粉について、水が５０体積％、メタノールが５０体積％の混合溶媒を用い、従来法に従って接触角測定装置（協和界面科学株式会社製、ＤＭ３００自動接触角計）により接触角を計測した。
【００５１】
結果は、図１のグラフ図に示された実施例１と同等の相関が得られ、母体となる金属粉による影響は見受けられなかった。
【実施例３】
【００５２】
溶媒との親和性を持たせるために表面処理が施された１０種類のＮｉ（ニッケル）粉を被検体とした。
【００５３】
尚、１０種類のＮｉ粉は、表面処理剤の量や種類が異なるものであり、この実施例においてはステアリン酸、オレイン酸、パルミチン酸、ラウリン酸といった脂肪酸、またはこれらの混合物からなる表面処理剤を適用している。
【００５４】
また、アセトンの割合を５〜７０体積％の範囲で５体積％ずつ変化させて調製した複数の混合溶媒（水とアセトン）を用意した。
【００５５】
そして、１０種類のＮｉ粉の各々について、それぞれ０．０２ｇずつ試験管にとり、水とアセトンの混合溶媒をその溶解度パラメータ（ＳＰsol値）が大きい順に用いて、それぞれのＮｉ粉のＳＰpowder値を求めた。
【００５６】
他方、ＳＰpowder値が求められた上記１０種類のＮｉ粉について、水が５０体積％、メタノールが５０体積％の混合溶媒を用い、従来法に従って接触角測定装置（協和界面科学株式会社製、ＤＭ３００自動接触角計）により接触角を計測した。
【００５７】
結果は、図１のグラフ図に示された実施例１と同等の相関が得られ、母体となる金属粉による影響は見受けられなかった。
【００５８】
これ等の結果から、算出したＳＰpowder値は、母体となる金属粉表面を被覆する界面活性剤（表面処理剤）と溶媒との親和性を表していることが予想される。
【産業上の利用可能性】
【００５９】
本発明方法によれば溶解度パラメータ（ＳＰ値）を用いて粉体の溶媒親和性を簡易に測定できるため、スプレーや塗工に用いられる塗液用粉体の簡易分析等に利用される産業上の利用可能性を有している。
【図１】
0005652269.tif 000002